(57)【要約】【課題】樹脂に熱伝導性フィラー等が配合された熱伝導性樹脂成形品であって、樹脂に配合された熱伝導性フィラー等の欠落が抑制された熱伝導性樹脂成形品を提供する。【解決手段】熱可塑性樹脂１００重量部に対し、平均繊維径５〜２０μｍの黒鉛化処理された炭素繊維５〜１００重量部と平均粒子径１〜５００μｍの熱伝導性粉体０〜１００重量部とを含有する熱可塑性樹脂組成物を射出成形して成る樹脂成形品であって、当該樹脂成形品の外面の輪郭構成面のうちの最大面における表面粗さＲｚが２０μｍ以下である。【選択図】  なし【特許請求の範囲】
【請求項１】
熱可塑性樹脂１００重量部に対し、平均繊維径５〜２０μｍの黒鉛化処理された炭素繊維５〜１００重量部と平均粒子径１〜５００μｍの熱伝導性粉体０〜１００重量部とを含有する熱可塑性樹脂組成物を射出成形して成る樹脂成形品であって、当該樹脂成形品の外面の輪郭構成面のうちの最大面における表面粗さＲｚが２０μｍ以下であることを特徴とする熱伝導性樹脂成形品。
【請求項２】
熱可塑性樹脂が、ポリカーボネート樹脂、ポリフェニレンエーテル樹脂および芳香族ビニル化合物重合体の群から選ばれた１種または２種以上の非晶性熱可塑性樹脂である請求項１に記載の熱伝導性樹脂成形品。
【請求項３】
熱可塑性樹脂が、ポリオレフィン樹脂、ポリエステル樹脂、ポリアミド樹脂およびポリアセタール樹脂の群から選ばれた１種また２種以上の結晶性熱可塑性樹脂である請求項１に記載の熱伝導性樹脂成形品。
【請求項４】
黒鉛化処理された炭素繊維の長さ方向の熱伝導率が１００Ｗ／ｍ・Ｋ以上である請求項１〜３の何れかに記載の熱伝導性樹脂成形品。
【請求項５】
熱伝導性粉体の熱伝導率が１０Ｗ／ｍ・Ｋ以上である請求項１〜４の何れかに記載の熱伝導性樹脂成形品。
【請求項６】
キャビティ内の成形面が熱伝導率０．３〜６．３Ｗ／ｍ・Ｋの材料にて構成された金型組立体を使用した射出成形法によって成形されて成る、請求項１〜５の何れかに記載の熱伝導性樹脂成形品。
【請求項７】
熱可塑性樹脂１００重量部に対し、平均繊維径５〜２０μｍの黒鉛化処理された炭素繊維５〜１００重量部と平均粒子径１〜５００μｍの熱伝導性粉体０〜１００重量部とを含有する熱可塑性樹脂組成物を射出成形する熱伝導性樹脂成形品の製造方法であって、射出成形用の金型として、キャビティ内の成形面であって、樹脂成形品の外面の輪郭構成面のうちの少なくとも最大面に相当する成形面が熱伝導率０．３〜６．３Ｗ／ｍ・Ｋの材料で構成されている金型を使用することを特徴とする熱伝導性樹脂成形品の製造方法。
【発明の詳細な説明】
【技術分野】
【０００１】
本発明は、熱伝導性樹脂成形品に関し、詳しくは、熱伝導性および表面平滑性に優れた熱伝導性樹脂成形品およびその製造方法に関する。
【背景技術】
【０００２】
例えば、オーバーヘッドプロジェクターに使用されるレンズホルダーは、使用中の温度上昇を少しでも抑えるため、熱伝導性に優れた樹脂による成形品であることが望まれる。
【０００３】
樹脂材料に熱伝導性を付与させる方法として、樹脂材料に高熱伝導性無機繊維や高熱伝導性無機粉末を混合する方法が多数報告されている。例えば、高熱伝導性無機繊維としては、炭素ウイスカー（特許文献１）、黒鉛化炭素繊維（特許文献２）、熱伝導性カーボン繊維（特許文献３）が知られ、高熱伝導性無機粉末としては、窒化アルミニウム、窒化ホウ素、窒化ケイ素、酸化アルミニウム、酸化マグネシウム、酸化ケイ素、炭化ケイ素、炭化ホウ素、ダイヤモンド、炭素及び金属（特許文献１）、黒鉛（特許文献３）が知られている。
【０００４】
【特許文献１】特開平８−２８３４５６号公報
【特許文献２】特開２００２−８８２５０号公報
【特許文献３】特開２００３−４９０８１号公報
【０００５】
しかしながら、本発明者らの解析の結果、通常の金属製金型を使用して得た樹脂成形品の場合、使用中の温度変化により、樹脂に配合された前記の様な熱伝導性フィラー等が欠落するという問題が見い出された。斯かる問題は、本発明者らの知見によれば、樹脂成形品の表面が粗面化している、換言すれば、樹脂成形品の表面では熱伝導性フィラー等の樹脂中への埋没が不十分であることに起因して惹起される。
【発明の開示】
【発明が解決しようとする課題】
【０００６】
本発明は、上記実情に鑑みなされたものであり、その目的は、樹脂に熱伝導性フィラー等が配合された熱伝導性樹脂成形品であって、樹脂に配合された熱伝導性フィラー等の欠落が抑制された熱伝導性樹脂成形品を提供することにある。また、本発明の他の目的は、上記の熱伝導性樹脂成形品の製造方法を提供することにある。
【課題を解決するための手段】
【０００７】
本発明者らは、上記の目的を達成すべく鋭意検討を重ねた結果、断熱構造の金型を使用して得られる射出成型品の表面は、熱伝導性フィラー等の樹脂中への埋没が十分であって平滑性に優れているとの知見を得た。
【０００８】
本発明は、上記の知見に基づき完成されたものであり、その第１の要旨は、熱可塑性樹脂１００重量部に対し、平均繊維径５〜２０μｍの黒鉛化処理された炭素繊維５〜１００重量部と平均粒子径１〜５００μｍの熱伝導性粉体０〜１００重量部とを含有する熱可塑性樹脂組成物を射出成形して成る樹脂成形品であって、当該樹脂成形品の外面の輪郭構成面のうちの最大面における表面粗さＲｚが２０μｍ以下であることを特徴とする熱伝導性樹脂成形品に存する。
【０００９】
そして、本発明の第２の要旨は、熱可塑性樹脂１００重量部に対し、平均繊維径５〜２０μｍの黒鉛化処理された炭素繊維５〜１００重量部と平均粒子径１〜５００μｍの熱伝導性粉体０〜１００重量部とを含有する熱可塑性樹脂組成物を射出成形する熱伝導性樹脂成形品の製造方法であって、射出成形用の金型として、キャビティ内の成形面であって、樹脂成形品の外面の輪郭構成面のうちの少なくとも最大面に相当する成形面が熱伝導率０．３〜６．３Ｗ／ｍ・Ｋの材料で構成されている金型を使用することを特徴とする熱伝導性樹脂成形品の製造方法に存する。
【発明の効果】
【００１０】
本発明の熱伝導性樹脂成形品は、熱伝導性に優れ、成形品の反りが少なく、且つ成形品表面が円滑であり、成形品の使用中に粉落ちと呼ばれる熱伝導性フィラー等の欠落がない。
【発明を実施するための最良の形態】
【００１１】
以下、本発明を詳細に説明する。先ず、本発明の熱伝導性樹脂成形品およびその製造方法で使用する原料について説明する。本発明においては、必須成分として、熱可塑性樹脂と黒鉛化処理された炭素繊維とを使用し、任意成分として、熱伝導性粉体を使用する。
【００１２】
先ず、熱可塑性樹脂について説明する。本発明で使用する熱可塑性樹脂の種類は、特に制限されず、非晶性熱可塑性樹脂、結晶性熱可塑性樹脂の何れであってもよい。非晶性熱可塑性樹脂としては、例えば、ポリカーボネート樹脂、ポリフェニレンエーテル樹脂、芳香族ビニル化合物重合体などが挙げられ、結晶性熱可塑性樹脂としては、ポリオレフィン樹脂、ポリエステル樹脂、ポリアミド樹脂、ポリアセタール樹脂などが挙げられる。
【００１３】
ポリカーボネート樹脂としては、芳香族ポリカーボネート、脂肪族ポリカーボネート、芳香族  脂肪族ポリカーボネートの何れをも使用することが出来るが、芳香族ポリカーボネートが好ましい。芳香族ポリカーボネートは、芳香族ヒドロキシ化合物またこれと少量のポリヒドロキシ化合物と、ホスゲン又は炭酸のジエステルとを反応させることによって得られる、分岐していてもよい熱可塑性重合体または共重合体である。製造方法は、ホスゲン法（界面重合法）、溶融法（エステル交換法）等から任意に選択できる。更に、溶融法で製造された、末端基のＯＨ基量を調整した芳香族ポリカーボネートを使用することも出来る。
【００１４】
芳香族ジヒドロキシ化合物の具体例としては、２，２  ビス（４  ヒドロキシフェニル）プロパン（＝ビスフェノールＡ）、テトラメチルビスフェノールＡ、ビス（４  ヒドロキシフェニル）  ｐ  ジイソプロピルベンゼン、ハイドロキノン、レゾルシノール、４，４  ジヒドロキシジフェニル等が挙げられ、これらの中では、ビスフェノールＡが好ましい。難燃性を更に高める目的で、上記の芳香族ジヒドロキシ化合物にスルホン酸テトラアルキルホスホニウムが１個以上結合した化合物および／またはシロキサン構造を有する両末端フェノール性ＯＨ基含有のポリマー又はオリゴマーを使用することも出来る。
【００１５】
分岐した芳香族ポリカーボネートを得るには、フロログルシン、４，６  ジメチル  ２，４，６  トリ（４  ヒドロキシフェニル）ヘプテン  ２、４，６  ジメチル  ２，４，６  トリ（４  ヒドロキシフェニル）ヘプタン、２，６  ジメチル  ２，４，６  トリ（４  ヒドロキシフェニル）ヘプテン  ３、１，３，５  トリ（４  ヒドロキシフェニル）ベンゼン、１，１，１  トリ（４  ヒドロキシフェニル）エタン等で示されるポリヒドロキシ化合物、３，３  ビス（４  ヒドロキシアリール）オキシインドール（＝イサチンビスフェノール）、５  クロルイサチン、５，７  ジクロルイサチン、５  ブロムイサチン等を前記芳香族ジヒドロキシ化合物の一部として使用すればよく、その使用量は、通常０．０１  １０モル％であり、好ましくは０．１  ２モル％である。
【００１６】
分子量を調節するには、一価芳香族ヒドロキシ化合物を使用すればよく、一価芳香族ヒドロキシ化合物の具体例としては、ｍ  及ｐ  メチルフェノール、ｍ  及びｐ  プロピルフェノール、ｐ  ｔｅｒｔ  ブチルフェノール及びｐ  長鎖アルキル置換フェノール等が挙げられる。
【００１７】
芳香族ポリカーボネートとしては、２、２  ビス（４  ヒドロキシフェニル）プロパンから誘導されるポリカーボネート樹脂、または、２、２  ビス（４  ヒドロキシフェニル）プロパンと他の芳香族ジヒドロキシ化合物とから誘導されるポリカーボネート共重合体が好ましい。難燃性を高める目的でシロキサン構造を有するポリマー又はオリゴマーを共重合することも出来る。芳香族ポリカーボネートとしては２種以上の樹脂を混合して使用してもよい。
【００１８】
芳香族ポリカーボネートの分子量は、溶媒としてメチレンクロライドを使用し、温度２５℃で測定された溶液粘度より換算した粘度平均分子量として、通常１３，０００  ３０，０００、好ましくは１５，０００  ２７，０００、更に好ましくは１７，０００  ２４，０００である。粘度平均分子量が１３，０００未満の場合は機械的強度が不足し、３０，０００を超える場合は成形性が不良となる。
【００１９】
ポリフェニレンエーテル樹脂は、下記一般式（１）で示される構造を有する単独重合体または共重合体である。
【００２０】
【化１】
2006265441.tif 000002
【００２１】
式（１）中、Ｑ1 は、各々、ハロゲン原子、第一級もしくは第二級アルキル基、アリール基、アミノアルキル基、炭化水素オキシ基またはハロ炭化水素オキシ基を表し、Ｑ2 は、各々、水素原子、ハロゲン原子、第一級もしくは第二級アルキル基、アリール基、ハロアルキル基、炭化水素オキシ基またはハロ炭化水素オキシ基を表し、ｎは１０以上の数を表す。
【００２２】
Ｑ1 及びＱ2 の第一級アルキル基の好適な例は、メチル、エチル、ｎ  プロピル、ｎ  ブチル、ｎ  アミル、イソアミル、２  メチルブチル、ｎ  ヘキシル、２，３  ジメチルブチル、２  、３  若しくは４  メチルペンチル又はヘプチルである。第二級アルキル基の好適な例は、イソプロピル、ｓｅｃ  ブチル又は１  エチルプロピルである。多くの場合、Ｑ1 は、アルキル基またはフェニル基、特に炭素数１  ４のアルキル基であり、Ｑ2 は水素原子である。
【００２３】
好適なポリフェニレンエーテルの単独重合体としては、例えば、２，６  ジメチル  １，４  フェニレンエ  テル単位から成る重合体である。好適な共重合体としては、上記単位と２，３，６  トリメチル  １，４  フェニレンエ  テル単位との組合せから成るランダム共重合体である。また、分子量、溶融粘度、耐衝撃強度などの特性を改良する分子構成部分を含むポリフェニレンエーテルも好適である。
【００２４】
ポリフェニレンエーテルの固有粘度は、クロロホルム中、３０℃で測定した値として、通常０．２  ０．８ｄｌ／ｇ、好ましくは０．２  ０．７ｄｌ／ｇ、更に好ましくは０．２５  ０．６ｄｌ／ｇである。固有粘度が０．２ｄｌ／ｇ未満の場合は耐衝撃性が不足し、０．８ｄｌ／ｇを超える場合は成形性が不良である。
【００２５】
芳香族ビニル化合物重合体は、下記一般式（２）で示される構造を有する単量体化合物から誘導された重合体である。
【００２６】
【化２】
2006265441.tif 000003
【００２７】
式（２）中、Ｒは、水素原子、低級アルキル基またはハロゲン原子を表し、Ｚは、水素原子、低級アルキル基、塩素原子またはビニル基を表し、ｎは１  ５の整数を表す。
【００２８】
芳香族ビニル化合物重合体の具体例としては、ポリスチレン、ゴム強化ポリスチレン、スチレン  アクリロニトリル共重合体、アクリロニトリル  ブタジエン  スチレン共重合体、スチレン  無水マレイン酸共重合体、スチレン  マレイミド共重合体などが挙げられる。
【００２９】
ポリオレフィン樹脂とは、α  オレフィンの単独重合体、α  オレフィン同士の共重合体、α  オレフィン（複数種でもよい）を主成分とし、他の不飽和単量体（複数種でもよい）を副成分とする共重合体などである。ここで、共重合体とは、ブロック、ランダム、グラフト、これらの複合物などの如何なる共重合のタイプでもよい。また、これらのオレフィン重合体の塩素化、スルフォン化、カルボニル化等の変性されたものを含む。
【００３０】
上記α  オレフィンとしては、例えば、エチレン、プロピレン、ブテン  １、ペンテン  １、ヘキセン  １、ヘプテン  １、オクテン  １等が挙げられるが、入手の簡便さからＣ２  Ｃ８のα  オレフィンが好ましい。
【００３１】
上記不飽和単量体としては、例えば、アクリル酸、メタクリル酸（以下、両者を併せて「（メタ）アクリル酸」と略記する。）、（メタ）アクリル酸エステル、マレイン酸などの不飽和有機酸、その誘導体（エステル、無水物など）、不飽和脂肪族環状オレフィン等が挙げられる。
【００３２】
ポリオレフィン樹脂の具体例としては、低密度ポリエチレン、中密度ポリエチレン、高密度ポリエチレン、ポリプロピレン、ポリブテン、ポリ  ４  メチル  ペンテン  １、プロピレン  エチレンブロック又はランダム共重合体、エチレンと他の共重合可能なモノマーとの共重合体などが挙げられる。
【００３３】
ポリエステル樹脂としては、例えば、ジカルボン酸またはその誘導体（低級アルキルエステル、酸ハライド、酸無水物など）と、グリコール又は二価フェノールとを縮合させて得られる熱可塑性ポリエステルが挙げられる。
【００３４】
上記ジカルボン酸の具体例としては、シュウ酸、マロン酸、コハク酸、グルタル酸、アジピン酸、スべリン酸、アゼライン酸、セバシン酸などの脂肪族ジカルボン酸類、テレフタル酸、イソフタル酸、ｐ，ｐ’  ジカルボキシジフェニルスルホン、ｐ  カルボキシフェノキシ酢酸、ｐ  カルボキシフェノキシプロピオン酸、ｐ  カルボキシフェノキシ酪酸、ｐ  カルボキシフェノキシ吉草酸、２，６  ナフタリンジカルボン酸、２，７  ナフタリンジカルボン酸などの芳香族ジカルボン酸類またはこれらのカルボン酸の混合物が挙げられる。
【００３５】
上記グリコールの具体例としては、炭素数２  １２の直鎖アルキレングリコール、例えば、エチレングリコール、１，３  プロピレングリコール、１，４  ブテングリコール、１，６  ヘキセングリコール、１，１２  ドデカメチレングリコール等の脂肪族グリコール類の他、ｐ  キシリレングリコール等の芳香族グリコール類、１，４  シクロヘキサンジメタノール等の脂環式グリコール類が挙げられる。一方、二価フェノールとしては、ピロカテコール、レゾルシノール、ヒドロキノン又はこれらの化合物のアルキル置換誘導体が挙げられる。
【００３６】
ポリエステルの他の例としては、ラクトンの開環重合により得られるポリエステルも挙げられる。例えば、ポリピバロラクトン、ポリ（ε  カプロラクトン）等である。また、ポリエステルの更に他の例としては、溶融状態で液晶を形成するポリマー（Ｔｈｅｒｍｏｔｒｏｐｉｃ  Ｌｉｑｕｉｄ  Ｃｒｙｓｔａｌ  Ｐｏｌｙｍｅｒ；ＴＬＣＰ）としてのポリエステルがある。これらの区分に入るポリエステルとしては、イーストマンコダック社のＸ７Ｇ、ダートコ社のＸｙｄａｙ（ザイダー）、住友化学社のエコノール、セラニーズ社のベクトラ等が代表的な商品である。
【００３７】
前述のポリエステルの中では、ポリエチレンテレフタレート（ＰＥＴ）、ポリブチレンテレフタレート（ＰＢＴ）、ポリナフタレンテレフタレート（ＰＥＮ）、ポリ（１，４  シクロヘキサンジメチレンテレフタレート）（ＰＣＴ）又は液晶性ポリエステル等が好適である。
【００３８】
ポリアミド樹脂としては、３員環以上のラクタム、重合可能なω  アミノ酸から得られるポリアミドの他、ジアミンと二塩基酸との重縮合によって得られるポリアミドを使用することが出来る。
【００３９】
３員環以上のラクタムとしてはε  カプロラクタムが代表的であり、ω  アミノ酸としては、アミノカプロン酸、エナントラクタム、７  アミノヘプタン酸、１１  アミノウンデカン酸、９  アミノノナン酸、α  ピロリドン、α  ピペリドン等が挙げられる。ジアミンとしては、ヘキサメチレンジアミン、ノナメチレンジアミン、ウンデカメチレンジアミン、ドデカメチレンジアミン、メタキシリレンジアミン等が挙げられ、二塩基酸としては、テレフタル酸、イソフタル酸、アジピン酸、セバシン酸、ドデカン二塩基酸、グルタール酸などが挙げられる。
【００４０】
ポリアミド樹脂の商品としては、例えば、ナイロン４、６、７、８、１１、１２、６．６、６．９、６．１０、６．１１、６．１２、６Ｔ、６／６．６、６／１２、６／６Ｔ、６Ｔ／６Ｉ、ＭＸＤ６等が挙げられる。これらは、複数種併用することも出来る。
【００４１】
本発明におけるポリアミド樹脂の末端は、カルボン酸またはアミンで封止されていてもよく、特に、炭素数６  ２２のカルボン酸またはアミンで封止されたポリアミド樹脂が好ましい。封止用カルボン酸としては、カプロン酸、カプリル酸、カプリン酸、ラウリン酸、ミリスチン酸、パルミチン酸、ステアリン酸、ベヘニン酸などの脂肪族モノカルボン酸が挙げられる。また、封止用アミンとしては、ヘキシルアミン、オクチルアミン、デシルアミン、ラウリルアミン、ミリスチルアミン、パルミチルアミン、ステアリルアミン、ベヘニルアミン等の脂肪族第一級アミンが挙げられる。封止に使用するカルボン酸またはアミンの量は、通常３０μｅｑ／ｇ程度である。
【００４２】
ポリアミド樹脂の重合度は、ＪＩＳ  Ｋ  ６８１０に従い、９８重量％の硫酸中濃度１重量％、温度２５℃の条件で測定した相対粘度として、通常２．０〜６．５、好ましくは２．８〜５．５である。相対粘度が２．０より低い場合は、溶融粘度が小さいために成形が困難になり、機械的強度も低下する。また、相対粘度が６．５を超える場合は溶融流動性を損う。
【００４３】
本発明において特に好ましいポリアミド樹脂は、難燃性、機械的強度、成形性の観点から、ナイロン６、共重合ナイロン６／６６及び／又はナイロン６６である。
【００４４】
ポリアセタール樹脂は、ホルムアルデヒド又はトリオキサンの重合によって製造される高分子量の重合体であり、オキシメチレン基を繰り返し単位とする単独重合体が挙げられる。耐熱性および化学的抵抗性を増加させるために、末端基をエステル基またはエーテル基に変換することが一般に行われている。
【００４５】
ポリアセタール樹脂はブロック共重合体であってもよい。この種の共重合体は、上記オキシメチレン基を繰り返し単位とする単独重合体ブロックと他種の重合体ブロックとから構成される。他種の重合体ブロックの具体例には、ポリアルキレングリコール、ポリチオール、ビニルアセテート  アクリル酸共重合体、水添ブタジエン  アクリロニトリル共重合体などが挙げられる。
【００４６】
ポリアセタール樹脂はランダム共重合体であってもよい。この種の共重合体では、ホルムアルデヒド及びトリオキサンは、他のアルデヒド、環状エーテル、ビニル化合物、ケテン、環状カーボネート、エポキサイド、イソシアネート、エーテル等と共重合される。共重合される化合物の具体例としては、エチレンオキサイド、１，３  ジオキサン、１，３  ジオキセペン、エピクロロヒドリン、プロピレンオキサイド、イソブチレンオキサイド及びスチレンオキサイドが挙げられる。この種の共重合体では、カチオン重合後、重合触媒の失活化、末端安定化などが一般に行われる。また、オキシメチレン基を主たる繰り返し単位とし、炭素数２以上のオキシアルキレン基を含有する共重合体が汎用される。
【００４７】
前記の熱可塑性樹脂は、単独使用の他、二種類以上を組み合わせて使用してもよい。特に、ポリカーボネート樹脂、ポリフェニレンエーテル樹脂、ポリアミド樹脂、ポリエステル樹脂および芳香族ビニル化合物重合体の群から選択される１種または２種以上の組み合わせが好ましい。また。本発明においては、必要に応じ、前記の熱可塑性樹脂に対し、本発明の目的を損なわない範囲で各種の添加剤を配合することが出来る。斯かる添加剤としては、紫外線吸収剤、酸化防止剤、帯電防止剤、熱安定剤、顔料、染料、滑剤、可塑剤、難燃剤、離型剤、無機強化材（ガラス繊維、ガラスフレーク、チタン酸カリウム、ワラストナイト、タルク、マイカ等）が挙げられる。また、耐衝撃改良剤として常用されているエラストマーも使用することが出来る。
【００４８】
次に、黒鉛化処理された炭素繊維について説明する。黒鉛化処理の程度は、特に制限されないが、黒鉛繊維に近づくに従って長さ方向の熱伝導率が増加する。本発明において、黒鉛化処理された炭素繊維の長さ方向の熱伝導率は通常１００Ｗ／ｍ・Ｋ以上、好ましくは４００Ｗ／ｍ・Ｋ以上である。
【００４９】
黒鉛化処理された炭素繊維としては、例えば、特開２０００  １４３８２６号公報に記載されている、２  ２０ｍｍにカットされた炭素繊維（チョップドストランド）を嵩密度４５０  ８００ｇ／ｌで収束して成り、次いで、黒鉛化されて成る炭素繊維収束体が好ましい。斯かる炭素繊維収束体は、炭素繊維をサイジング剤で収束させた後、所定の長さに切断し、黒鉛化処理することにより、サイジング剤の含有量を０．１重量％以下にしたものである。サイジング剤の含有量が０．１重量％より多い場合は熱伝導率の低下を招く。
【００５０】
上記の黒鉛化処理の条件としては、例えば、不活性ガス雰囲気中、２８００℃  ３３００℃で加熱する方法が挙げられる。また、他の方法として、連続した繊維（ロービング）を黒鉛化処理した後、所定の長さにカットする方法も可能である。
【００５１】
本発明において、黒鉛化処理された炭素繊維は平均繊維径５  ２０  ｍの範囲のものが使用される。平均繊維径が５  ｍ未満の場合は、樹脂へ混合充填した時の熱伝導性が低下したり、成形品の反りが大きくなる等の問題を生じ易く、２０  ｍを超える場合は、寸法安定性が低下し、外観不良となる。また、黒鉛化処理された炭素繊維の平均長さは、熱伝導性および反りの観点から、通常１  ３０ｍｍ、好ましくは２  ２０ｍｍである。平均繊維径５〜２０μｍの黒鉛化処理された炭素繊維の市販品としては、例えば、三菱化学産資（株）製の石油ピッチ系炭素繊維の商品「ダイヤリード」シリーズの「Ｋ２２３ＨＧ」等がある。また、これと同等品としては、日本グラファイトファイバー（株）製の商品「グラノック」シリーズの「ＸＮ−８０」、「ＸＮ−９０」、「ＸＮ−１００」等がある。
【００５２】
均繊維径５〜２０μｍの黒鉛化処理された炭素繊維の使用量は、熱可塑性樹脂１００重量部に対し、５〜１００重量部である。炭素繊維の使用量が５重量部未満の場合は十分な熱伝導率が得らず、１００重量部を超える場合は、成型加工性や寸法安定性が低下し、反りが大きくなる。炭素繊維の使用量は、好ましくは１０  ４０重量部、更に好ましくは１５  ３５重量部である。
【００５３】
次に、熱伝導性粉体について説明する。熱伝導性粉体の熱伝導率は、特に制限されないが、通常１０Ｗ／ｍ・Ｋ以上である。斯かる熱伝導性粉体としては、例えば、炭素繊維、黒鉛、金属被覆炭素繊維、金属被覆黒鉛、金属被覆ガラス、酸化アルミニウム、窒化アルミニウム、窒化ホウ素、炭化ホウ素、窒化ケイ素、炭化ケイ素、酸化亜鉛、酸化マグネシウム、金属繊維および金属粉末から成る群の１つ又は２つ以上から成る熱伝導性粉末が挙げられる。
【００５４】
本発明において、熱伝導性粉体は、平均粒子径１  ５００  ｍの範囲のものが使用される。平均粒子径が５００  ｍを超える場合は成形加工性が低下し、平均粒子径が１  ｍ未満の場合は、配合時に飛散する等して取り扱いが困難であり、しかも、樹脂中に均一に分散させるのも困難である。
【００５５】
熱伝導性粉体は任意成分である。従って、その使用量は、熱可塑性樹脂１００重量部に対し０〜１００重量部である。熱伝導性粉体の使用量が１００重量部を超える場合は成型加工性が低下する。熱伝導性粉体の使用量は、好ましくは５  １００重量部、更に好ましくは１０  ８０重量部である。
【００５６】
次に、説明の便宜上、本発明に係る熱伝導性成形品の製造方法について説明する。本発明に係る熱伝導性成形品は、熱可塑性樹脂１００重量部に対し、平均繊維径５〜２０μｍの黒鉛化処理された炭素繊維５〜１００重量部と平均粒子径１〜５００μｍの熱伝導性粉体０〜１００重量部とを含有する熱可塑性樹脂組成物を射出成形することによって製造される。
【００５７】
図１は本発明に係る熱伝導性成形品の一例としての箱形レンズホルダー（１ａ）を正面側から示した斜視図、図２は図１に示す箱形レンズホルダー（１ａ）を背面側から示した斜視図、図３は図１に示す箱形レンズホルダー（１ａ）のＡ−Ａ線に沿った断面図である。
【００５８】
図１〜図３に示す様に、箱形レンズホルダー（１ａ）は、平面形状が長方形である。箱形レンズホルダー（１ａ）の正面側（図１参照）は、長手方向に沿って形成された凹み部を備え、当該凹み部の中央部が上面に到らない高さの凸部形状となされ、当該凸部の中央には長手方向に沿って溝状のレンズ装着穴（１１）が形成されている。箱形レンズホルダー（１ａ）の背面側（図２参照）の中央には長手方向に沿って且つレンズ装着穴（１１）に通じる溝状の透光穴（１２）が形成されている。また、透光穴（１２）の長手方向に沿った両側部分は、リブ付きの肉抜き構造となされている。そして、レンズ装着穴（１１）には長方形断面の棒状のレンズ（２）が装着され、正面側から入射した光は、レンズ（２）及び透光穴（１２）を通しして背面側から出射される。
【００５９】
図５は本発明に係る熱伝導性成形品の他の一例としての円形レンズホルダー（１ｂ）の一例を示した正面図、図６は図５に示す円形レンズホルダー（１ｂ）のＢ−Ｂ線に沿った断面図である。
【００６０】
図５及び図６に示す様に、円形レンズホルダー（１ｂ）はリング状に形成され、その正面側の開口は背面側の開口より小径になされている。レンズ（２）は、正面側が凸状に形成され、円形レンズホルダー（１ｂ）の小径の開口に凸部を嵌合させて装着され、その背面側からレンズ固定リング（３）により固定されている。なお、レンズ固定リング（３）は、ネジにより円形レンズホルダー（１ｂ）に取り付けられている。
【００６１】
図４は図１に示す箱形レンズホルダー（１ａ）を製造するための成形金型の一例の断面図である。成形金型（４ａ）は、固定金型（４１）、中間金型（４２）、可動金型（４３）にて構成され、固定金型（４１）と中間金型（４２）との型締状態においてキャビティ（５）が形成される様になされている。なお、符号（７１）はスプルー、（７２）スプルーロックピン、（７３）はエジュクタピンを示す。
【００６２】
図７は図５に示す円形レンズホルダー（１ｂ）を製造するための成形金型の一例の断面図である。成形金型（４ｂ）は、固定金型（４１）、中間金型（４２）、可動金型（４３）にて構成され、固定金型（４１）と中間金型（４２）との型締状態においてキャビティ（５）が形成される様になされている。なお、符号（７１）はスプルー、（７２）スプルーロックピン、（７３）はエジュクタピンを示す。また、符号（７４）は、レンズ固定リング（３）の取付け用のネジを螺着するためのネジ穴形成用のピンを示す。
【００６３】
本発明の製造方法の特徴は、射出成形用の金型として、キャビティ内の成形面であって、樹脂成形品の外面の輪郭構成面のうちの少なくとも最大面に相当する成形面が熱伝導率０．３〜６．３Ｗ／ｍ・Ｋの材料で構成されている金型を使用することを特徴とする。
【００６４】
すなわち、図４及び図７に示す成形金型（４ａ）及び（４ｂ）においては、キャビティ（５）の内面はジルコニアセラミック製の被覆材（６）にて構成されている。被覆材（６）としては上記の熱伝導率を有する各種の材料を使用することが出来る。例えば、ジルコニア系材料、アルミナ系材料、Ｋ２Ｏ−ＴｉＯ２の群から選択される各種のセラミックス、ソーダガラス、石英ガラス、耐熱ガラス、結晶化ガラスの群から選択される各種のガラス等を使用することが出来る。そして、上記のセラミックスの具体例としては、ＺｒＯ２、ＺｒＯ２−ＣａＯ、ＺｒＯ２−Ｙ２Ｏ３、ＺｒＯ２−ＭｇＯ、ＺｒＯ２−ＳｉＯ２、Ｋ２Ｏ−ＴｉＯ２、Ａｌ２Ｏ３、Ａｌ２Ｏ３−ＴｉＣ、Ｔｉ３Ｎ２、３Ａｌ２Ｏ３−２ＳｉＯ２、ＭｇＯ−ＳｉＯ２、２ＭｇＯ−ＳｉＯ２、ＭｇＯ−Ａｌ２Ｏ３−ＳｉＯ２等が挙げられる。被覆材（６）としては、ＺｒＯ２、ＺｒＯ２−Ｙ２Ｏ３、石英ガラス、結晶化ガラスの群から選択される何れかの材料が好ましい。
【００６５】
被覆材（６）の構造は、材料の種類に応じ、例えば、塗布構造、溶射構造、貼付構造（すなわち入れ子タイプ）の何れであってもよい。被覆材（６）の厚さは、熱伝導率や上記の構造にも依存するが、通常０．１〜１０ｍｍ、好ましくは０．５〜５ｍｍである。また、被覆材（６）の表面粗さは、Ｒｚとして通常０．０１〜１５μｍである。
【００６６】
次に、本発明の熱伝導性樹脂成形品について説明する。本発明の熱伝導性樹脂成形品は、熱可塑性樹脂１００重量部に対し、平均繊維径５〜２０μｍの黒鉛化処理された炭素繊維５〜１００重量部と平均粒子径１〜５００μｍの熱伝導性粉体０〜１００重量部とを含有する熱可塑性樹脂組成物を射出成形して成る樹脂成形品である。そして、本発明は、例えば前述の製造方法によって得られ、樹脂成形品の外面の輪郭構成面のうちの最大面における表面粗さＲｚが２０μｍ以下であることを特徴とする。
【００６７】
上記の「輪郭構成面」とは角で区画された１つの連続面を意味し、輪郭構成面のうちの「最大面」とは角で区画された最も大きな連続面を意味し、斯かる最大面が２個以上ある場合はこれらの全てを意味する。例えば、樹脂成形品の外面の輪郭構成面のうちの最大面は、図１〜図３に示す箱形レンズホルダー（１ａ）の場合、長方形の長手方向に沿った左右の外側面のそれぞれが該当し、図５及び図６に示す円形レンズホルダー（１ｂ）の場合、短軸円筒形状の外周面が該当する。
【００６８】
本発明における好ましい態様において、表面粗さＲｚが２０μｍ以下（好ましくは１０μｍ以下）の平滑面とされる面は、樹脂成形品の使用態様における露出面の実質的に全面であり、レンズホルダーの場合は、その使用態様における露出面の実質的全面とレンズ接触面である。図１〜図３に示す箱形レンズホルダー（１ａ）の場合、図４に示す成形金型（４ａ）のキャビティ（５）の内面の実質全面はジルコニアセラミック製の被覆材（６）にて構成されているため、箱形レンズホルダー（１ａ）の露出面の実質的全面とレンズ接触面は平滑面に形成される。また、図５及び図６に示す円形レンズホルダー（１ｂ）の場合、図７に示す成形金型（４ａ）のキャビティ（５）の内面のレンズ固定リング当接面対応部を除く全面はジルコニアセラミック製の被覆材（６）にて構成されている。
【００６９】
本発明の樹脂成形品は、上記の様に、主要外面が平滑面にて形成されるため、換言すれば、主要外面における熱伝導性フィラー等の樹脂中への埋没が十分であるため、いわゆる粉落ちが少ないという効果を奏する。
【００７０】
本発明は、各種用途の樹脂成形品を対象とし得るが、使用中の温度上昇を少しでも抑える必要がある樹脂成形品に好適である。斯かる成形品としては、例えば、オーバーヘッドプロジェクターに使用されるレンズホルダー、ＯＡ機器、電気電子機器、精密機器の部品や筐体などが挙げられる。
【実施例】
【００７１】
以下、実施例により本発明を更に詳細に説明するが、本発明は、その要旨を超えない限り、以下の実施例に何ら限定されるものではない。
【００７２】
以下の諸例で採用した物性および評価項目の測定方法は次の通りである。
【００７３】
（１）表面粗さ（十点平均粗さ）Ｒｚ：
（株）小坂研究所製の表面粗さ測定機（「ＳＦ−３Ｆ」）によって得られる断面曲線から、基準長さ（２．５ｍｍ）だけ抜き取った部分の断面曲線における最高から５番目までの山頂の標高の平均値と、最深から５番目までの谷底の標高の平均値との差で表した。表面粗さＲｚは、試料の測定表面から１０本の断面曲線を求め、これらの断面曲線から求めた抜き取り部分の表面粗さＲｚの平均値で表した。なお、測定に使用した触針の半径は２．０μｍ、荷重３０ｍｇ、カットオフ値０．８ｍｍとした。
【００７４】
（２）粉落ち評価：
ニチバン製のセロファンテープ（「ＣＴ４０５Ａ−１８」）を使用し、試料の測定表面に貼付け、９０°の方向に勢い良く引っ張って剥離する。この操作を略同一位置で１０回連続して行い、粉落ちの有無を観察した。粉落ち無しを「○」、粉落ち有りを「×」で表した。
【００７５】
以下の諸例で使用した成分は次の通りである。
【００７６】
ポリカーボネート樹脂（以下、ＰＣと略記する）：三菱エンジニアリングプラスチックス（株）製、商品名：ユーピロンＳ  ３０００、粘度平均分子量２１，０００
【００７７】
ポリエチレンテレフタレート樹脂（以下、ＰＥＴと略記する）：三菱化学（株）製、商品名：ノバペックスＧＧ５００
【００７８】
ポリブチレンテレフタレート樹脂（以下、ＰＢＴと略記する）：三菱エンジニアリングプラスチックス（株）製、商品名：ノバデュラン５０１０
【００７９】
高密度ポリエチレン樹脂（以下、ＨＤＰＥと略記する）：日本ポリエチレン（株）製、商品名：ノバテックＨＤ  ＨＦ３１０
【００８０】
ポリアミド樹脂（以下、ＰＡと略記する）：三菱エンジニアリングプラスチックス（株）製、商品名：ノバミッド１０１０Ｃ２
【００８１】
変性ポリフェニレンエーテル（以下、変性ＰＰＥと略記する）：三菱エンジニアリングプラスチックス（株）製、商品名：エピエースＡＨ４０
【００８２】
炭素繊維（１）：三菱化学産資（株）製、商品名：ダイアリード（登録商標）Ｋ２２３ＨＧ、繊維平均径１０  ｍ、平均長さ６ｍｍ、長さ方向の熱伝導率５４０Ｗ／ｍ・Ｋ
【００８３】
炭素繊維（２）：日本グラファイトファイバー（株）製、商品名：グラノックＸＮ−１００−０６、繊維平均径９  ｍ、平均長さ６ｍｍ、長さ方向の熱伝導率９００Ｗ／ｍ・Ｋ
【００８４】
黒鉛粉体（１）：鱗状黒鉛、西村黒鉛（株）製、商品名：ＰＢ  ９０、平均粒子径２６  ｍ
【００８５】
人造黒鉛微粉末（２）：昭和電工（株）製、商品名：ＵＦＧ  ３０、平均粒子径１１  ｍ
【００８６】
窒化ホウ素：水島合金鉄（株）製、商品名：ＨＰ−１、平均粒子径１０  ｍ
【００８７】
窒化アルミニウム：昭和電工（株）製、商品名：ＡＳ−１０、平均粒子径３９  ｍ
【００８８】
難燃剤：リン酸エステル化合物：レゾルシノールビス（ジキシレニルホスフェート）、旭電化工業（株）製、商品名：ＦＰ５００
【００８９】
フッ素樹脂：ポリテトラフルオロエチレン、ダイキン工業（株）製、商品名：ポリフロンＦ  ２０１Ｌ
【００９０】
エラストマー：（ブタジエン＆スチレン）コア／アクリルシェルの多層構造重合体、三菱レイヨン（株）製、商品名：メタブレンＥ  ９０１
【００９１】
実施例１〜８：
添付図面の図１〜図３に示す箱形レンズホルダー（１ａ）又は図５及び図６に示す円形レンズホルダー（１ｂ）を製造した。成形機としてエス・エイチ・アイブラスチックマシナリー製の射出成形機「ＳＨ１００」を使用し、成形金型として、図４に示す成形金型（４ａ）又は図７に示す成形金型（４ｂ）を使用した。各成形金型の鋼材にて構成されたキャビティ（５）の内面に配置された被覆材（６）は、熱伝導率４Ｗ／ｍ・Ｋ、厚さ２．５ｍｍのジルコニアセラミック製入れ子にて構成されている。ジルコニアセラミック製入れ子としては、表面のＲｚが０．１μｎｍにラッピング処理されたものを使用した。
【００９２】
表１に示す配合組成の樹脂組成物より成るペレットを調製し、同表に示す金型を使用し、同表に示す条件でレンズホルダーを製造し、その外面の輪郭構成面のうちの最大面において、表面粗さＲｚの測定と粉落ちの評価を行った。得られた結果を表１に示す。
【００９３】
表１中の「組成物の熱伝導率(w/m・ｋ）」は次の方法で測定した値である。すなわち、先ず、射出成形機として、住友重機械工業（株）製の「サイキャップＭ−２」（型締め力７５Ｔ）を使用し、各例の組成物を射出形成して１００ｍｍ×１００ｍｍ×３ｍｍ（ｔ）のシートを作成し、次いで、迅速熱伝導率測定装置として、京都電子工業（株）製の「Ｋｅｍｔｈｅｒｍ  ＱＴＭ−Ｄ３」を使用し、上記のシートを３枚重ねたサンプルの熱伝導率を測定する。
【００９４】
比較例１〜８：
上記の実施例１〜８において、キャビティ（５）の内面が鋼材にて構成される様にジルコニアセラミック製入れ子の使用を止めた以外は、実施例１〜８と同様に操作してレンズホルダーを製造した。得られたレンズホルダーの外面の輪郭構成面のうちの最大面において、表面粗さＲｚの測定と粉落ちの評価を行った。得られた結果を表２に示した。
【００９５】
【表１】
2006265441.tif 000004
【００９６】
【表２】
2006265441.tif 000005
【図面の簡単な説明】
【００９７】
【図１】箱形レンズホルダーの一例を正面側から示した斜視図
【図２】図１に示すレンズホルダーを背面側から示した斜視図
【図３】図１に示すレンズホルダーのＡ−Ａ線に沿った断面図
【図４】図１に示すレンズホルダーを製造するための成形金型の断面図
【図５】円形レンズホルダーの一例を示した正面図
【図６】図５に示すレンズホルダーのＢ−Ｂ線に沿った断面図
【図７】図５に示すレンズホルダーを製造するための成形金型の断面図
【符号の説明】
【００９８】
１  ：樹脂成形品
１ａ：箱形レンズホルダー
１ｂ：円形レンズホルダー
１１：レンズ装着穴
１２：透光穴
２  ：レンズ
３  ：レンズ固定リング
４  ：成形金型
４ａ：箱形レンズホルダー成形用金型
４ｂ：円形レンズホルダー成形用金型
４１：固定金型
４２：中間金型
４３：可動金型
５：キャビティ
６：被覆材
７１：スプルー
７２：スプルーロックピン
７３：イジェクタピン
７４：ネジ穴成形用ピン
【図１】
2006265441.tif 000006
【図２】
2006265441.tif 000007
【図３】
2006265441.tif 000008
【図４】
2006265441.tif 000009
【図５】
2006265441.tif 000010
【図６】
2006265441.tif 000011
【図７】
2006265441.tif 000012